(57)【要約】【課題】本発明の目的は、機械強度が高く、充分な発光強度を得ることができるとともに、安価に製造できる発光性ガラス物品およびその製造方法を提供することである。【解決手段】本発明の発光性ガラス物品は、ガラス中に発光性物質が略均一に分散してなる発光性ガラス物品であって、厚さ１０ｍｍにおいて、透光率が２０〜９０％であり、１０００ルクスの光を２０分間照射した直後の初期発光強度が２００〜４０００ｍｃｄ／ｍ2であることを特徴とする。また、本発明の発光性ガラス物品は、ガラス中に発光性物質が略均一に分散してなり、発光性物質の含有量が０．１〜５質量％であることを特徴とする。さらに、本発明の発光性ガラス物品の製造方法は、複数個のガラス粒と発光性物質とを略均一に混合し、耐火性容器内に充填した後、加熱処理することによって焼結することを特徴とする。【選択図】なし【特許請求の範囲】
【請求項１】
ガラス中に発光性物質が略均一に分散してなる発光性ガラス物品であって、厚さ１０ｍｍにおいて、透光率が２０〜９０％であり、１０００ルクスの光を２０分間照射した直後の初期発光強度が２００〜４０００ｍｃｄ／ｍ2であることを特徴とする発光性ガラス物品。
【請求項２】
照射停止１０分後の発光強度が、初期発光強度の１０％以上であることを特徴とする請求項１に記載の発光性ガラス物品。
【請求項３】
ガラス中に発光性物質が略均一に分散してなり、発光性物質の含有量が０．１〜５質量％であることを特徴とする発光性ガラス物品。
【請求項４】
ガラスの軟化点が６５０〜１１００℃であることを特徴とする請求項１または３に記載の発光性ガラス物品。
【請求項５】
ガラスが、ソーダ石灰ガラス、ホウケイ酸ガラス、アルミノケイ酸ガラスおよびアルミノホウケイ酸ガラスからなる群より選択される一種または二種以上のガラスからなることを特徴とする請求項４に記載の発光性ガラス物品。
【請求項６】
発光性物質の平均粒径が、５０〜５０００μｍであることを特徴とする請求項１〜５のいずれかに記載の発光性ガラス物品。
【請求項７】
厚さが５〜１００ｍｍの塊状または板状であることを特徴とする請求項１〜６に記載の発光性ガラス物品。
【請求項８】
複数個のガラス粒と発光性物質とを混合し、耐火性容器内に充填した後、加熱処理することによって焼結することを特徴とする発光性ガラス物品の製造方法。
【発明の詳細な説明】
【技術分野】
【０００１】
本発明は、主に舗道、建物の外装材や内装材、オブジェ、誘導灯、歩道灯、足元灯に用いられる発光性ガラス物品およびその製造方法に関するものである。
【背景技術】
【０００２】
近年、建築物の多様化にともなって建築材料にガラス物品が多数使用されるようになってきており、特に、最近では光を使って機能性または装飾性（意匠性）を向上させた建築用ガラス物品が使用されるケースが増えている。
【０００３】
しかし、舗道、建物の外装材や内装材、オブジェ、高輝度を必要としない暗所での誘導灯、歩道の脇を照らす照明（歩道灯）、壁や段差を認識させるために設置される足元灯等は光源として電球や蛍光灯などが不可欠であり、設計の自由度が制約される上に、メンテナンスが必要であった。これらの光源のかわりに、太陽光線等に含まれる紫外線や可視光線を吸収し、そのエネルギーを放出することによって長時間にわたって発光することができる建築材料、いわゆる発光性ガラス物品が使用されると、メンテナンスの必要がなく、設計の自由度を高めることができ、また、電力を消費しないため省エネルギーの点からも注目されている。
【０００４】
発光性ガラス物品には、ある組成を有するガラス自体が紫外線や可視光線を吸収して発光することができる発光性ガラス物品が考え出されている（例えば、特許文献１参照。）。
【０００５】
また、ガラス粉末粒子体と発光性物質とを混合して焼固した発光性ガラス物品が考え出されている（例えば、特許文献２参照。）。
【特許文献１】特開２０００−６３１４５号公報
【特許文献２】特開平１１−２９３２３８号公報
【発明の開示】
【発明が解決しようとする課題】
【０００６】
ところで、特許文献１に開示されているガラス自体が発光性を有するガラス物品は、それぞれ決まった色にしか発光できないため、種々の色に発光させるためにはそれに応じた組成を有するガラスを作製しなければならず、色違いを製造するためのコストが高くなる。
【０００７】
また、特許文献２に例示されている発光性ガラス物品は、高価な発光性物質を２０質量％も含有しているため、コストが高くなるとともに、焼結性が悪く機械強度が低くなりやすい。
【０００８】
本発明の目的は、機械強度が高く、充分な発光強度を得ることができるとともに、安価に製造できる発光性ガラス物品およびその製造方法を提供することである。
【課題を解決するための手段】
【０００９】
本発明者等は、鋭意検討を行なった結果、ガラス中に適量の発光性物質を含有せしめることによって、透光性が得られ、表層だけでなく内部に存在する発光性物質も発光させることによって上記した目的を達成できることを見いだし、本発明として提案するものである。
【００１０】
本発明の発光性ガラス物品は、ガラス中に発光性物質が略均一に分散してなる発光性ガラス物品であって、厚さ１０ｍｍにおいて、透光率が２０〜９０％であり、１０００ルクスの光を２０分間照射した直後の初期発光強度が２００〜４０００ｍｃｄ／ｍ2であることを特徴とする。
【００１１】
本発明の発光性ガラス物品は、ガラス中に発光性物質が略均一に分散してなり、発光性物質の含有量が０．１〜５質量％であることを特徴とする。
【００１２】
また、本発明の発光性ガラス物品の製造方法は、複数個のガラス粒と発光性物質とを略均一に混合し、耐火性容器内に充填した後、加熱処理することによって焼結することを特徴とする。
【発明の効果】
【００１３】
本発明の発光性ガラス物品は、厚さ１０ｍｍにおいて、透光率が２０〜９０％と充分な透光性が得られるためガラス物品の内部まで光が届くとともに、内部に存在する発光性物質が発光でき、また発光した光が表面まで達することになる。そのため、１０００ルクスの光を２０分間照射した直後の初期発光強度が２００〜４０００ｍｃｄ／ｍ2となるため、充分な発光強度を得ることができる。なお、透光率は、５０×５０×１０ｍｍの大きさに切断し両面を光学研磨した板状の試料を作製し、光源である蛍光灯から照度計に直接照射された光が１０００ルクスの照度となるように調整し、蛍光灯と照度計の間に試料を挿置したときの照度（ルクス）を１０回測定し、その平均値を１０００ルクスで除し、１００を乗じた値を指す。
【００１４】
透光率の好ましい範囲は３０〜８０％、さらに好ましくは４０〜６５％である。
【００１５】
また、初期発光強度の好ましい範囲は２５０〜２５００ｍｃｄ／ｍ2、さらに好ましくは３００〜１５００ｍｃｄ／ｍ2である。
【００１６】
また、本発明の発光性ガラス物品は、ガラス中に発光性物質が略均一に分散してなり、発光性物質の含有量が０．１〜５質量％であるため、機械強度が高く、充分な発光強度を得ることができるとともに、安価に製造できる。
【００１７】
すなわち、本発明の発光性ガラス物品は、発光性物質の含有量が０．１〜５質量％であるため、発光性物質によってガラスの焼結が阻害されず、高い機械強度を有するとともに、発光性物質の含有量が少なく、安価に製造することができる。なお、高い機械強度を有するため、板状や塊状に成形することが可能である。
【００１８】
また、発光色の異なる発光性物質を用いることで、または、ガラス中に着色剤を略均一に含有させることによって容易に必要とする色に発光させることができるため、色違いの発光性ガラス物品を安価に製造することができる。
【発明を実施するための最良の形態】
【００１９】
発光性物質の含有量が０．１質量％よりも少ないと十分な発光強度を得ることができず、５質量％よりも多いとガラスの流動性が低くなるため融着が阻害されて十分な機械強度が得られないとともに、充分な透光性が得られないため、それ以上発光性物質を添加しても発光強度が向上しにくく、発光性物質は高価であるためコスト面からも好ましくない。発光性物質の含有量の好ましい範囲は０．３〜４質量％であり、より好ましい範囲は０．５〜２．９質量％であり、さらに好ましい範囲は１．１〜２．８質量％である。
【００２０】
本発明の発光性ガラス物品は、母材となるガラスの軟化点が、１１００℃以下であると好ましい。ガラスの軟化点が１１００℃よりも高いと、ガラスを成形するためには１２００℃より高い温度にする必要があり、そのような温度条件ではガラス物品を成形するための容器が軟化変形しやすく、成形しにくいとともに発光性材料が劣化して発光性が低下しやすいからである。ガラスの軟化点の好ましい範囲は１０００℃以下、さらに好ましくは９００℃以下である。
【００２１】
また、本発明の発光性ガラス物品は、ガラスの軟化点が６５０℃以上であると、機械的強度や硬度が高くなるため好ましい。すなわち、ガラスの軟化点が６５０℃以上であると、原子間の結合力が強いため、機械的強度が高く、破損しにくいとともに、硬度が高く、表面に傷がつきにくい。好ましくは７００℃以上である。
【００２２】
本発明の発光性ガラス物品は、ソーダ石灰ガラス、ホウケイ酸ガラス、アルミノケイ酸ガラスまたはアルミノホウケイ酸ガラスからなると、十分な化学耐久性と機械強度を有しているため好ましい。具体的にはソーダ石灰ガラスとしては質量％でＳｉＯ2  ６５〜７５％、Ａｌ2Ｏ3  ０．５〜３％、Ｂ2Ｏ3  ０〜７％、ＭｇＯ  １〜４％、ＣａＯ  ５〜１０％、Ｎａ2Ｏ  １２〜１５％、Ｋ2Ｏ  ０〜３％を含有するガラスであり、ホウケイ酸ガラスとしてはＳｉＯ2  ６５〜７５％、Ａｌ2Ｏ3  ３〜７％、Ｂ2Ｏ3  １０〜１５％、ＣａＯ  ０〜３％、Ｌｉ2Ｏ  ０〜５％、Ｎａ2Ｏ  ０〜８％、Ｋ2Ｏ  ０〜４％を含有するガラスであり、アルミノケイ酸ガラスとしてはＳｉＯ2  ５０〜６５％、Ａｌ2Ｏ3  １５〜２５％、Ｂ2Ｏ3  ２〜５％、ＭｇＯ  ８〜１５％、ＣａＯ  ３〜７％、ＳｒＯ  ０〜７％、ＢａＯ  ０〜４％、Ｎａ2Ｏ  ０〜２％を含有するガラスであり、アルミノホウケイ酸ガラスとしてはＳｉＯ2  ５０〜６５％、Ａｌ2Ｏ3  １０〜２０％、Ｂ2Ｏ3  ７〜１２％、ＭｇＯ  ０〜５％、ＣａＯ  ０〜７％、ＳｒＯ  ０〜７％、ＢａＯ  ０〜４％、Ｎａ2Ｏ  ０〜３％を含有するガラスが好ましい。
【００２３】
本発明の発光性ガラス物品は、発光性物質がＥｕ、Ｃｅ、Ｐｒ、Ｎｄ、Ｓｍ、Ｔｂ、Ｄｙ、Ｈｏ、Ｅｒ、Ｔｍ、Ｙｂ、およびＬｕからなる群より選択された一種または二種以上の希土類金属元素を微量含有するＭＡｌ2Ｏ4もしくはＭ4Ａｌ14Ｏ25（ＭはＣａ、ＳｒまたはＢａ）、Ｅｕ、Ｃｅ、Ｐｒ、Ｎｄ、Ｓｍ、Ｔｂ、Ｄｙ、Ｈｏ、Ｅｒ、Ｔｍ、Ｙｂ、およびＬｕからなる群より選択された一種または二種以上の希土類金属元素、ＴｉおよびＭｇを微量含有するＹ2Ｏ2Ｓ、Ｂｉを微量含有するＣａＳ、Ｂｉを微量含有するＣａＳｒＳ、Ｃｕを微量含有するＺｎＳ、およびＣｕを微量含有するＺｎＣｄＳからなる群から選択された一種または二種以上の化合物からなると、長時間にわたって発光することができ、照射停止１０分後の発光強度が、初期発光強度の１０％以上となりやすい。
【００２４】
本発明の発光性ガラス物品は、平均粒径が０．１〜５０００μｍの発光性物質を使用することができるが、特に５０〜５０００μｍであると好ましい。平均粒径が０．１μｍよりも小さいと、ガラス中に発光性物質を略均一に分散させる際に加える熱によって表面が劣化して、発光強度が低くなりやすく、５０００μｍよりも大きいとガラスの融着を妨げやすい。より好ましい平均粒径は７５〜４５００μｍ、さらに好ましくは１００〜４０００μｍである。
【００２５】
特に、発光性物質の平均粒径が５０μｍよりも大きいと、発光性物質の表面が劣化しても、その内部が変質していないため、劣化する割合が低くなるとともに、平均粒径が細かい場合に比べて粒数が少なくなり透光性が得られやすいため、高い発光強度を得やすい。
【００２６】
本発明の発光性ガラス物品は、明るいところでは発光性物質そのものの色を有し、また、背面から光を照射すると透光性を有するためガラス物品の色の光で照らされる。一方、暗いところでは発光性物質固有の発光色を呈する。このように明るさによって３種類の異なった外観を有し、意匠的に好ましい。
【００２７】
本発明の発光性ガラス物品は、１ｃｍ3あたりの泡の数１００個以下であると好ましい。１００個よりも多いと泡によって光が散乱されて、発光性物質に光が届きにくくなるため、発光強度が高められないとともに、機械強度が損なわれやすい。なお、泡とは、直径０．０１ｍｍ以上のものを指す。
【００２８】
本発明の発光性ガラス物品は、厚さが５〜１００ｍｍの塊状または板状にすることができる。厚さが５ｍｍよりも小さいと、単位面積あたりに存在する発光性物質の量が少ないため発光強度が充分に得られにくく、１００ｍｍよりも大きいと、内部歪が大きくなるため機械的強度が低くなりやすい。なお、発光性ガラス物品の厚みが大きくなると意匠面の単位面積あたりに存在する発光性物質の量が多くなるため発光強度が大きくなりやすい。このように本発明のガラス物品は板状に成形しても高い機械強度を有するとともに、透光性を有するため、意匠性を目的とした採光部材として使用することも可能である。
【００２９】
また、本発明の発光性ガラス物品は、ガラス中に発光性物質が均一に分散しているため、切断しても、切り口は他の表面と同様の外観を有する。そのため、切断加工や彫刻も可能である。
【００３０】
次に、本発明の発光性ガラス物品の作製方法を説明する。
【００３１】
まず、複数個のガラス粒と発光性物質、必要に応じて接着剤および／または着色剤を添加して均一に混合し、内表面にアルミナ粉末および／またはセラミックファイバーシートを形成した耐火性容器内に充填し、８００〜１２００℃で１〜１０時間加熱処理することによって発光性ガラス物品を作製する。
【００３２】
ガラス粒の平均粒径は、０．１〜５０ｍｍ、好ましくは０．３〜３０ｍｍ、さらに好ましくは０．５〜１０ｍｍである。平均粒径が５０ｍｍよりも大きいと、ガラス物品中に大きな泡を包含しやすいため、機械強度が損なわれやすく、０.１よりも小さいと製造コストが嵩むとともに１ｃｍ3あたりの泡数が１００より多くなりやすい。ガラス粒は、板状、棒状、粒状の形状を有するものが使用可能である。
【００３３】
また、発光性物質を含有するガラスやセラミックの塊を粉砕することによって得られるガラス粒を、発光性物質を含まないガラスやセラミックの粒とを混合しても良い。
【００３４】
耐火性容器は、１２００℃においても軟化変形しない材質が好ましく、ムライト、コージェライト、アルミナセラミック等が使用可能である。なお、耐火性容器の内面には、シリカ、アルミナ、ジルコニアを主成分とするセラミックファイバーシートまたは粉末が離型剤として配設もしくは塗布されている。
【００３５】
また、加熱処理を、窒素やアルゴンなどの不活性雰囲気で行なうと、発光性物質が酸化されにくく、発光強度が損なわれにくいため好ましい。
【実施例】
【００３６】
以下、本発明を実施例に基づいて詳細に説明する。
【００３７】
表１は、本発明の発光性ガラス物品（実施例１〜６）を、表２は、本発明の発光性ガラス物品（実施例７〜１０）および比較例の発光性ガラス物品を示す。
【００３８】
【表１】
2005126312.tif 000002
【００３９】
【表２】
2005126312.tif 000003
【００４０】
［実施例１］
質量％でＳｉＯ2  ７０．０％、Ａｌ2Ｏ3  ２．０％、Ｂ2Ｏ3  ４．０％、ＭｇＯ  ２．０％、ＣａＯ  ７．０％、Ｎａ2Ｏ  １４．０％、Ｋ2Ｏ  １．０％の組成を有するソーダ石灰ガラスを０．５〜２ｍｍに粉砕、分級し平均粒径が０．６ｍｍのガラス粒（Ａ）を作製した。
【００４１】
次に、ガラス粒（Ａ）８１３ｇに対して、Ｓｒ4Ａｌ14Ｏ25にＥｕ2+とＤｙ3+を微量含有した発光性物質（ウルトラグロー：ＮＰ−２８２０：平均粒径２０μｍ  日亜化学工業製）を２１ｇ、接着剤としてアクリル−アルキルスチレン系の有機バインダーを９ｇ添加し、３０分間攪拌した後、耐火性を有するセラミック容器に充填し、窒素雰囲気下において８５０℃で３時間加熱処理することによって１９６×９６×１８ｍｍの発光性ガラス物品を作製した。
【００４２】
なお、耐火性を有するセラミック容器は、内寸が２００×１００×１５０ｍｍのコージェライト製であり、容器の内側面にはアルミナ粉末が塗布されており、シリカ９５質量％、アルミナ５質量％の組成を有するセラミックファイバーシートが容器の底面に載置されている。
【００４３】
［実施例２］
質量％でＳｉＯ2  ７０．２％、Ａｌ2Ｏ3  ５．４％、Ｂ2Ｏ3  １３．５％、ＣａＯ  ０．５％、Ｎａ2Ｏ  ６．７％、Ｋ2Ｏ  ２．２％の組成を有するホウケイ酸ガラスを０．５〜２ｍｍに粉砕、分級し平均粒径が０．６ｍｍのガラス粒（Ｂ）を作製した。
【００４４】
次に、ガラス粒（Ｂ）を７７９ｇ、発光性物質（ウルトラグロー：ＮＰ−２８２０：平均粒径２０μｍ  日亜化学工業製）を２０ｇ、アクリル−アルキルスチレン系の有機バインダーを８ｇ用いて、９００℃で加熱処理した以外は実施例１と同様にして発光性ガラス物品を作製した。
【００４５】
［実施例３］
Ｙ2Ｏ2ＳにＥｕ2+、Ｄｙ3+、Ｔｉ4+およびＭｇ2+を微量含有した発光性物質（ウルトラグロー：ＮＰ−２８５０：平均粒径３０μｍ  日亜化学工業製）を２１ｇ用いた以外は実施例１と同様にして発光性ガラス物品を作製した。
【００４６】
［実施例４］
Ｙ2Ｏ2ＳにＥｕ2+、Ｄｙ3+、Ｔｉ4+およびＭｇ2+を微量含有した発光性物質（ウルトラグロー：ＮＰ−２８５０：平均粒径３０μｍ  日亜化学工業製）を２０ｇ用いた以外は実施例２と同様にして発光性ガラス物品を作製した。
【００４７】
［実施例５］
ＳｒＡｌ2Ｏ4にＥｕ2+、Ｄｙ3+を微量含有した発光性物質（α−ＦＬＡＳＨ  ＰＢ５００：平均粒径５００μｍ  ＬＴＩ製）を２０ｇ用い、大気中で加熱処理した以外は実施例２と同様にして発光性ガラス物品を作製した。
【００４８】
［実施例６］
ガラス粒（Ｂ）を２６０８ｇに、ＳｒＡｌ2Ｏ4にＥｕ2+、Ｄｙ3+を微量含有した発光性物質（α−ＦＬＡＳＨ  ＰＢ５００：平均粒径５００μｍ  ＬＴＩ製）を６７ｇ、アクリル−アルキルスチレン系の有機バインダーを２７ｇ添加し、３０分間攪拌した後、耐火性を有するセラミック容器に充填し、大気中において９００℃で３時間加熱処理することによって１９６×９６×６０ｍｍの発光性ガラス物品を作製した。
【００４９】
［実施例７］
ＳｒＡｌ2Ｏ4にＥｕ2+、Ｄｙ3+を微量含有した発光性物質（α−ＦＬＡＳＨ  ＰＧ５００：平均粒径５００μｍ  ＬＴＩ製）を２０ｇ用いた以外は実施例５と同様にして発光性ガラス物品を作製した。
【００５０】
［実施例８］
ＳｒＡｌ2Ｏ4にＥｕ2+、Ｄｙ3+を微量含有した発光性物質（α−ＦＬＡＳＨ  ＰＧ５００：平均粒径５００μｍ  ＬＴＩ製）を６７ｇ用いた以外は実施例６と同様にして発光性ガラス物品を作製した。
【００５１】
［実施例９］
質量％でＳｉＯ2  ７０．２％、Ａｌ2Ｏ3  ５．４％、Ｂ2Ｏ3  １３．５％、ＣａＯ  ０．５％、Ｎａ2Ｏ  ６．７％、Ｋ2Ｏ  ２．２％の組成を有するホウケイ酸ガラスを２〜５ｍｍに粉砕、分級し平均粒径が３．０ｍｍのガラス粒（Ｃ）を作製した。
【００５２】
次に、ガラス粒（Ｃ）を２１８９ｇ、ＳｒＡｌ2Ｏ4にＥｕ2+、Ｄｙ3+を微量含有した発光性物質（α−ＦＬＡＳＨ  ＰＢ５００：平均粒径５００μｍ  ＬＴＩ製）を５６ｇ、アクリル−アルキルスチレン系の有機バインダーを２２ｇ用いて、大気中において９００℃で３時間加熱処理することによって１９６×９６×５０ｍｍの発光性ガラス物品を作製した。
【００５３】
［実施例１０］
ＳｒＡｌ2Ｏ4にＥｕ2+、Ｄｙ3+を微量含有した発光性物質（ルミノーバＢＧＬ：平均粒径５００μｍ  根本特殊化学製）を用いた以外は実施例９と同様にして発光性ガラス物品を作製した。
【００５４】
［比較例］
Ｓｒ4Ａｌ14Ｏ25にＥｕ2+とＤｙ3+を微量含有した発光性物質（ウルトラグロー：ＮＰ−２８２０：平均粒径２０μｍ  日亜化学工業製）を２０３ｇ用いた以外は実施例１と同様にして発光性ガラス物品を作製した。
【００５５】
軟化点は、マクロ型示差熱分析計（リガク製）を用いて測定し、求められた第四変曲点の温度とした。
【００５６】
流動性は、加熱処理後の試料の表面を目視で観察し、滑らかな光沢のある表面であるものは「○」、ざらざらした光沢のない荒れた表面であるものは「×」とした。また、発光色は暗所で目視によって判定した。
【００５７】
透光率は、５０×５０×１０ｍｍの大きさに切断し両面を光学研磨した板状の試料を作製し、光源である蛍光灯から照度計（カスタム製  ＬＸ−１３３４）に直接照射された光が１０００ルクスの照度となるように調整し、蛍光灯と照度計の間に試料を挿置したときの照度（ルクス）を１０回測定し、その平均値を１０００ルクスで除し、１００を乗じた値を指す。
【００５８】
発光色は、暗所で目視によって判定した。
【００５９】
発光強度は、５０×５０×１０ｍｍの大きさに切断し両面を光学研磨した板状の試料を作製し、試料を暗所で８時間放置した後、２０分間１０００ルクスの光を照射し、照射停止直後、および照射停止１０分後の輝度を輝度計（コニカミノルタ製  ＬＳ−１００）を用いてそれぞれ１０ヶ所で測定し、それぞれの平均値を算出した。
【００６０】
目視は、５０×５０×１０ｍｍの大きさに切断し両面を光学研磨した板状の試料を作製し、試料を暗所で８時間放置した後、２０分間１０００ルクスの光を照射し、照射停止１時間後の試料を目視で観察し、発光しているか否かを判定した。
【００６１】
機械強度は試料を１０×７０×８（ｍｍ）の大きさに加工し、曲げ試験機（島津製作所製  ＥＺＴｅｓｔ−５００Ｎ）を用いて支点間距離３０ｍｍ、クロスヘッド速度０．５ｍｍ／ｍｉｎで３点曲げ試験を行なった。
【００６２】
化学耐久性は耐酸性および耐アルカリ性を用いて評価した。試料を２５×２５×５（ｍｍ）の大きさに加工し、試料表面を鏡面研磨し、耐酸性は１％硫酸溶液中に、耐アルカリ性は１％水酸化ナトリウム溶液中に、それぞれ９０℃で２４時間浸漬した後の試料の質量減少量を測定し、表面積あたりの減少量を算出した。
【００６３】
実施例１〜１０の発光性ガラス物品は、透光率が２０％以上であり、初期発光強度が２２０ｍｃｄ／ｍｍ2以上、１０分後発光強度が初期発光強度の１２％以上であった。また、目視でも、充分に確認できる発光強度を有していた。特に、実施例５〜１０は、透光性が４８％以上であり、初期発光強度が３５０ｍｃｄ／ｍｍ2以上、１０分後発光強度が初期発光強度の１９％以上であった。
【００６４】
また、流動性が良好であり、機械強度は２５ＭＰａ以上と高く、また、化学耐久性は耐酸性が０．８ｍｇ／ｃｍ2以下であり、耐アルカリ性が１．２ｍｇ／ｃｍ2以下であった。
【００６５】
一方、比較例は、流動性が悪く、機械強度が１５ＭＰａと低かった。また、実施例５〜１０と比べて、発光性物質の含有量が多いにもかかわらず、初期発光強度や１０分後発光強度は、同程度の値であった。
【産業上の利用可能性】
【００６６】
以上のように本発明の発光性ガラス物品は、機械強度が高く、充分な発光強度を得ることができるとともに、安価に製造できる。また、照明を点灯させなくてもそれ自身が発光することによって壁や階段の存在を容易に認識することができ、衝突や転倒等の事故を防止することができる。そのため、舗道、建物の外装材や内装材、オブジェ、誘導灯、歩道灯、足元灯、採光部材等に好適である。